コーティングされていないフレーク状基材または1種もしくは複数の金属酸化物でコーティングされているフレーク状基材をベースとする効果顔料であって、aTiO2、ならびにbAl2O3、MgOおよび/もしくはCaO、ならびにcSiO2、ならびにdZnO、ならびに/またはe前記a~dに記載された元素の少なくとも1種の混合酸化物を含む外側金属酸化物含有焼成コーティングを含むことを特徴とする効果顔料。前記外側コーティングが、aTiO2、ならびにbAl2O3、MgOおよび/もしくはCaO、ならびにcSiO2、ならびにdZnO、ならびに/またはこれらの元素の少なくとも1種の混合酸化物からなり、前記コーティングが、好ましくは前記Al、Mg、Ca、SiおよびZnの酸化物ならびに/または混合酸化物を主に外側領域中に含むことを特徴とする請求項1に記載の効果顔料。前記外側コーティングが、TiO2、Al2O3、SiO2およびZnO、ならびに/またはこれらの元素の少なくとも1種の混合酸化物からなり、前記コーティングが、好ましくは前記Al、SiおよびZnの酸化物ならびに/または混合酸化物を主に外側領域中に含むことを特徴とする請求項1または2に記載の効果顔料。≧20重量のTiO2、≧0.5重量のZnO、≧0.1重量のAl2O3および≧1.5重量のSiO2を前記外側コーティング中に含み、ここで重量は前記焼成顔料の総重量に基づく、ことを特徴とする請求項1から3のいずれか一項に記載の効果顔料。外側層として焼成されたTiO2層を含む顔料の比表面積と比較して30~80低減された比表面積を有することを特徴とする請求項1から4のいずれか一項に記載の効果顔料。前記フレーク状基材が、合成または天然雲母のフレーク、ガラスフレーク、SiO2フレークおよびAl2O3フレークから、特に合成または天然雲母のフレークから選択されることを特徴とする請求項1から5のいずれか一項に記載の効果顔料。前記フレーク状基材が、アルミニウム、ケイ素、鉄、スズおよびチタンの、酸化物および/または酸化物水和物、特にルチルまたはアナターゼ変態の二酸化チタン、ならびにこれらの化合物の混合物でコーティングされていることを特徴とする請求項1から6のいずれか一項に記載の効果顔料。前記焼成顔料の外側コーティングが≧50nmの厚さを有することを特徴とする請求項1から7のいずれか一項に記載の効果顔料。前記外側コーティングの厚さが、対応する干渉色の物理学的層厚より≧20大きいことを特徴とする請求項1から8のいずれか一項に記載の効果顔料。aコーティングされていないフレーク状基材または1種もしくは複数の金属酸化物でコーティングされているフレーク状基材を、湿式化学法によりTi、ならびにZn、ならびにAl、Mgおよび/もしくはCa、ならびにSiの、酸化物、水酸化物および/または酸化物水和物でコーティングすることと、bこのようにしてコーティングされたフレーク状基材を仕上げ処理し、その後焼成することとを特徴とする請求項1から9のいずれか一項に記載の効果顔料の調製方法。基材を水溶液中に懸濁し、Ti、Si、ZnおよびAl、またはAl、Mgおよび/もしくはCaの、塩の溶液を、前記塩の加水分解に適したpHで添加し、ここでpHを、前記の金属の酸化物または水酸化物または酸化物水和物が基材上に沈積するように選択することを特徴とする請求項10に記載の方法。TiおよびAl、またはAl、Mgおよび/もしくはCaの、塩の溶液を同時に計量導入し、ここでTi塩溶液の一部を初めに単独で添加することもできることを特徴とする請求項10または11に記載の方法。まずZn塩溶液、次にAl塩溶液、次にSi塩溶液を添加することを特徴とする請求項10から12のいずれか一項に記載の方法。Si塩溶液およびAl塩溶液を同時に添加することを特徴とする請求項10から13のいずれか一項に記載の方法。請求項10から14のいずれか一項に記載の方法により調製された効果顔料。ペイント、コーティング、自動車用ペイント、粉体塗料、印刷インク、機密保護用印刷インク、プラスチック、セラミック材料、ガラス、紙における、紙のコーティングにおける、電子写真印刷法用のトナーにおける、種における、温室用シート材料および防水布における、紙およびプラスチックのレーザーマーキングにおける吸収剤としての、プラスチックのレーザー溶接における吸収剤としての、化粧用配合物における、水、有機および/または水性溶媒を用いる顔料ペーストの調製のための、顔料調製物および乾燥調製物の調製のための、請求項1から9のいずれか一項に記載の効果顔料の使用。